(57)【要約】【課題】  アルキルシルセスキオキサン単位を有する付加架橋可能なポリシロキサンを、ゲル化の発生を抑制しつつ効率的に製造する方法を提供すること。【解決手段】  下記式（１）2020111657.tif 000011（式中、Ｒ1は、それぞれ独立して置換または非置換の炭素原子数１〜３のアルキル基を表し、Ｒ2は、それぞれ独立して置換または非置換の炭素原子数１〜６のアルキル基を表し、ａ、ｂおよびｃは、０≦ａ、０＜ｂ、０≦ｃ＜０．３０、０＜ａ＋ｃ、ａ＋ｂ＋ｃ＝１を満たす数である。）で表されるシリコーンオリゴマーを含むケイ素化合物を共加水分解縮合する、ヒドロシリル化可能な炭素−炭素不飽和基を１分子中に少なくとも１つ有し、かつ、ヒドロシリル基を１分子中に少なくとも１つ有するオルガノハイドロジェンポリシロキサンの製造方法。【選択図】  なし【特許請求の範囲】
【請求項１】
下記式（１）
【化１】
2020111657.tif 000009
（式中、Ｒ1は、それぞれ独立して置換または非置換の炭素原子数１〜３のアルキル基を表し、Ｒ2は、それぞれ独立して置換または非置換の炭素原子数１〜６のアルキル基を表し、ａ、ｂおよびｃは、０≦ａ、０＜ｂ、０≦ｃ＜０．３０、０＜ａ＋ｃ、ａ＋ｂ＋ｃ＝１を満たす数である。）
で表されるシリコーンオリゴマーを含むケイ素化合物を共加水分解縮合することを特徴とする、ヒドロシリル化可能な炭素−炭素不飽和基を１分子中に少なくとも１つ有し、かつ、ヒドロシリル基を１分子中に少なくとも１つ有するオルガノハイドロジェンポリシロキサンの製造方法。
【請求項２】
前記ｂが、０．４８＜ｂを満たす請求項１記載のオルガノハイドロジェンポリシロキサンの製造方法。
【請求項３】
前記式（１）で表されるシリコーンオリゴマーと、下記式（２）〜（６）で表されるケイ素化合物のうちの一種以上とを共加水分解する請求項１または２記載のオルガノハイドロジェンポリシロキサンの製造方法。
【化２】
2020111657.tif 000010
（式中、Ｒ2は、前記と同じ意味を表し、Ｒ3は、水素原子、置換もしくは非置換の炭素原子数２〜６のアルケニル基、または炭素原子数６〜１８のアリール基を表し、Ｒ4、Ｒ5、Ｒ6、Ｒ7およびＲ8は、それぞれ独立して、水素原子、または置換もしくは非置換の炭素原子数１〜１８の１価炭化水素基を表す。）
【請求項４】
前記Ｒ3が、水素原子、または置換もしくは非置換の炭素原子数２〜６のアルケニル基を表し、Ｒ4、Ｒ5、Ｒ6、Ｒ7およびＲ8は、それぞれ独立して、水素原子、置換もしくは非置換の炭素原子２〜６のアルケニル基、または置換もしくは非置換の炭素原子数１〜６のアルキル基である請求項１〜３のいずれか１項記載のオルガノハイドロジェンポリシロキサンの製造方法。
【請求項５】
前記Ｒ1が、メチル基であり、前記Ｒ2が、それぞれ独立してメチル基またはエチル基であり、前記Ｒ3が、それぞれ独立して水素原子またはビニル基であり、前記Ｒ4、Ｒ5、Ｒ6、Ｒ7およびＲ8が、それぞれ独立して、水素原子、メチル基またはビニル基である請求項１〜４のいずれか１項記載のオルガノハイドロジェンポリシロキサンの製造方法。
【請求項６】
前記オルガノハイドロジェンポリシロキサン中の全シロキサン単位に占める、Ｑ単位のモル分率をｑ、Ｒ1で表される基を有するＴ単位のモル分率をｔ１、Ｒ3で表される基を有するＴ単位のモル分率をｔ２、Ｄ単位のモル分率をｄ、Ｍ単位のモル分率をｍとしたとき、
前記ｑ、ｔ１、ｔ２、ｄおよびｍが、０≦ｑ≦０．５、０．２５≦ｔ１＜１、０≦ｔ２≦０．５、０≦ｄ≦０．７、０≦ｍ≦０．５、かつｑ＋ｔ１＋ｔ２＋ｄ＋ｍ＝１を満たす範囲である請求項１〜５のいずれか１項記載のポリシロキサンの製造方法。
【発明の詳細な説明】
【技術分野】
【０００１】
本発明は、ポリシロキサンの製造方法に関し、さらに詳述すると、アルキルシルセスキオキサン単位を有し、付加架橋可能なポリシロキサンの製造方法に関する。
【背景技術】
【０００２】
従来、ヒドロシリル化によって付加架橋可能なポリシロキサンが知られている。
例えば、特許文献１には、フェニルシルセスキオキサン単位を有する付加架橋可能なポリシロキサンを用いた硬化性樹脂組成物が開示されている。
しかし、アルキルシルセスキオキサン単位を含有する付加架橋可能なポリシロキサンは、そのモノマーであるアルキルトリアルコキシシラン化合物の加水分解縮合反応が非常に速く、ゲル化が起こるため、合成が困難であることが本発明者らの検討で明らかになっている。
【０００３】
特許文献２には、メチルトリメトキシシランを含むアルコキシシラン混合物を加水分解する際、加水分解縮合の速度を遅くするために、アルコキシシリル基の加水分解によって生じるシラノール基を触媒として加水分解を行う手法が開示されている。また、この文献では、加水分解縮合を行った後、カルボン酸やカルボン酸塩を添加してメタノールを留去することで、ゲル化することなくポリシロキサンを合成する手法が開示されている。
しかし、特許文献２の手法は、低分子量のポリシロキサンの合成には適しているものの、重合が遅いため、比較的高分子量のポリシロキサンを得ようとすると厳しい反応条件が必要となるので、反応のコントロールが難しく、ゲル化や再現性低下、ミクロゲル発生による作業性低下などの問題がある。
【０００４】
特許文献３には、アルカリ性加水分解触媒の存在下でメチルトリメトキシシランを含むモノマー組成物を加水分解し、反応混合物を濃縮して目的の分子量まで重合するとともに副生したアルコールを留去し、次いで酸性加水分解触媒を添加して残存アルコキシ基を加水分解縮合させることにより、ゲル化やミクロゲルの発生無しにポリシロキサンを合成する手法が開示されている。
しかし、ヒドロシリル基はアルカリ性条件下で分解するため、特許文献３の手法は、付加架橋可能なポリシロキサンの合成には適用できない。
【先行技術文献】
【特許文献】
【０００５】
【特許文献１】特開昭５４−１５９４６０号公報
【特許文献２】特許第２７１２８１７号公報
【特許文献３】特許第５５９０１７１号公報
【発明の概要】
【発明が解決しようとする課題】
【０００６】
本発明は、このような事情に鑑みてなされたものであり、アルキルシルセスキオキサン単位を有する付加架橋可能なポリシロキサンを、ゲル化の発生を抑制しつつ効率的に製造する方法を提供することを目的とする。
【課題を解決するための手段】
【０００７】
本発明者は、上記目的を達成するため鋭意検討を重ねた結果、所定のシリコーンオリゴマーを含む有機ケイ素化合物を加水分解縮合することで、当該ポリシロキサンを、ゲル化させることなく製造できることを見出し、本発明を完成した。
【０００８】
すなわち、本発明は、
１．  下記式（１）
【化１】
2020111657.tif 000002
（式中、Ｒ1は、それぞれ独立して置換または非置換の炭素原子数１〜３のアルキル基を表し、Ｒ2は、それぞれ独立して置換または非置換の炭素原子数１〜６のアルキル基を表し、ａ、ｂおよびｃは、０≦ａ、０＜ｂ、０≦ｃ＜０．３０、０＜ａ＋ｃ、ａ＋ｂ＋ｃ＝１を満たす数である。）
で表されるシリコーンオリゴマーを含むケイ素化合物を共加水分解縮合することを特徴とする、ヒドロシリル化可能な炭素−炭素不飽和基を１分子中に少なくとも１つ有し、かつ、ヒドロシリル基を１分子中に少なくとも１つ有するオルガノハイドロジェンポリシロキサンの製造方法、
２．  前記ｂが、０．４８＜ｂを満たす１のオルガノハイドロジェンポリシロキサンの製造方法、
３．  前記式（１）で表されるシリコーンオリゴマーと、下記式（２）〜（６）で表されるケイ素化合物のうちの一種以上とを共加水分解する１または２のオルガノハイドロジェンポリシロキサンの製造方法、
【化２】
2020111657.tif 000003
（式中、Ｒ2は、前記と同じ意味を表し、Ｒ3は、水素原子、置換もしくは非置換の炭素原子数２〜６のアルケニル基、または炭素原子数６〜１８のアリール基を表し、Ｒ4、Ｒ5、Ｒ6、Ｒ7およびＲ8は、それぞれ独立して、水素原子、または置換もしくは非置換の炭素原子数１〜１８の１価炭化水素基を表す。）
４．  前記Ｒ3が、水素原子、または置換もしくは非置換の炭素原子数２〜６のアルケニル基を表し、Ｒ4、Ｒ5、Ｒ6、Ｒ7およびＲ8は、それぞれ独立して、水素原子、置換もしくは非置換の炭素原子２〜６のアルケニル基、または置換もしくは非置換の炭素原子数１〜６のアルキル基である１〜３のいずれかのオルガノハイドロジェンポリシロキサンの製造方法、
５．  前記Ｒ1が、メチル基であり、前記Ｒ2が、それぞれ独立してメチル基またはエチル基であり、前記Ｒ3が、それぞれ独立して水素原子またはビニル基であり、前記Ｒ4、Ｒ5、Ｒ6、Ｒ7およびＲ8が、それぞれ独立して、水素原子、メチル基またはビニル基である１〜４のいずれかのオルガノハイドロジェンポリシロキサンの製造方法、
６．  前記オルガノハイドロジェンポリシロキサン中の全シロキサン単位に占める、Ｑ単位のモル分率をｑ、Ｒ1で表される基を有するＴ単位のモル分率をｔ１、Ｒ3で表される基を有するＴ単位のモル分率をｔ２、Ｄ単位のモル分率をｄ、Ｍ単位のモル分率をｍとしたとき、前記ｑ、ｔ１、ｔ２、ｄおよびｍが、０≦ｑ≦０．５、０．２５≦ｔ１＜１、０≦ｔ２≦０．５、０≦ｄ≦０．７、０≦ｍ≦０．５、かつｑ＋ｔ１＋ｔ２＋ｄ＋ｍ＝１を満たす範囲である１〜５のいずれかのポリシロキサンの製造方法
を提供する。
【発明の効果】
【０００９】
本発明のポリシロキサンの製造方法を用いることで、アルキルシルセスキオキサン単位を有する付加架橋可能なポリシロキサンをゲル化させることなく製造することができる。
【発明を実施するための形態】
【００１０】
以下、本発明についてさらに詳しく説明する。
本発明に係るポリシロキサンの製造方法は、ヒドロシリル化可能な炭素−炭素不飽和基を１分子中に少なくとも１つ有し、かつ、ヒドロシリル基を１分子中に少なくとも１つ有するポリシロキサンの製造方法であって、下記式（１）で表されるシリコーンオリゴマーを含むケイ素化合物を加水分解縮合することを特徴とする。
【００１１】
【化３】
2020111657.tif 000004
【００１２】
式（１）において、Ｒ1は、それぞれ独立して置換または非置換の炭素原子数１〜３のアルキル基を表し、Ｒ2は、それぞれ独立して置換または非置換の炭素原子数１〜６のアルキル基を表し、ａ、ｂおよびｃは、０≦ａ、０＜ｂ、０≦ｃ＜０．３０、０＜ａ＋ｃ、ａ＋ｂ＋ｃ＝１を満たす数である。
【００１３】
Ｒ1の炭素原子数１〜３のアルキル基としては、直鎖、分岐のいずれでもよく、その具体例としては、メチル、エチル、ｎ−プロピル、イソプロピル基等が挙げられるが、メチル基、エチル基が好ましく、メチル基がより好ましい。
Ｒ2の炭素原子数１〜６のアルキル基としては、直鎖、分岐、環状のいずれでもよく、その具体例としては、メチル、エチル、ｎ−プロピル、イソプロピル、ｎ−ブチル、イソブチル、ｔｅｒｔ−ブチル、ネオペンチル、ｎ−ヘキシル、シクロヘキシル基等が挙げられるが、炭素原子数１〜３のアルキル基が好ましく、メチル基、エチル基がより好ましい。
なお、上記アルキル基は、その水素原子の一部または全部が、ハロゲン原子（フッ素、塩素、臭素、ヨウ素原子）またはシアノ基等のその他の置換基で置換されていてもよく、その具体例としては、クロロメチル基、クロロプロピル基、ブロモエチル基、トリフルオロプロピル基、シアノエチル基等が挙げられる。
【００１４】
式（１）で表されるシリコーンオリゴマーの構造において、ａ，ｂ，ｃは組成比を表し、29Ｓｉ−ＮＭＲ等から算出することができる。
ａは、０≦ａを満たす数であるが、０≦ａ＜０．４２を満たす数が好ましい。
ｂは、０＜ｂを満たす数であるが、０．４８＜ｂを満たす数が好ましい。
ｃは、０≦ｃ＜０．３０を満たす数であるが、０≦ｃ＜０．２０を満たす数が好ましい。
また、０＜ａ＋ｃであり、ａ＋ｂ＋ｃ＝１である。
【００１５】
なお、本発明のポリシロキサンの製造方法において、式（１）で表されるシリコーンオリゴマーは、１種単独で用いても、２種以上を組み合わせて用いてもよく、さらに、２種以上の加水分解縮合物を用いてもよい。
【００１６】
本発明のポリシロキサンの製造方法は、上記式（１）で表されるシリコーンオリゴマーを含むケイ素化合物を共加水分解縮合することを特徴としており、上述した数の炭素−炭素不飽和基およびヒドロシリル基を有するものであれば、シリコーンオリゴマーと共加水分解されるケイ素化合物は特に限定されるものではないが、上記式（１）で表されるシリコーンオリゴマーと、下記式（２）〜（６）で表されるケイ素化合物のうちの一種以上とを共加水分解縮合することが好ましい。
【００１７】
【化４】
2020111657.tif 000005
【００１８】
上記各式において、Ｒ2は、上記と同じ意味を表し、Ｒ3は、水素原子、置換もしくは非置換の炭素原子数２〜６のアルケニル基、または炭素原子数６〜１８のアリール基を表し、Ｒ4、Ｒ5、Ｒ6、Ｒ7およびＲ8は、互いに独立して、水素原子、または置換もしくは非置換の炭素原子数１〜１８の１価炭化水素基を表す。
中でも、Ｒ3が、水素原子、または置換もしくは非置換の炭素原子数２〜６のアルケニル基であり、Ｒ4、Ｒ5、Ｒ6、Ｒ7およびＲ8が、それぞれ独立して、水素原子、置換もしくは非置換の炭素原子２〜６のアルケニル基、または置換もしくは非置換の炭素原子数１〜６のアルキル基であることが好ましい。
さらに、Ｒ2が、それぞれ独立してメチル基またはエチル基であり、Ｒ3が、それぞれ独立して水素原子またはビニル基であり、Ｒ4、Ｒ5、Ｒ6、Ｒ7およびＲ8が、それぞれ独立して、水素原子、メチル基またはビニル基であることが好ましい。
なお、Ｒ3、Ｒ4、Ｒ5、Ｒ6、Ｒ7およびＲ8のうち、少なくとも１つが水素原子であり、かつ、少なくとも１つが置換または非置換の炭素原子数２〜６のアルケニル基であることが好ましい。
【００１９】
Ｒ3の炭素原子数２〜６のアルケニル基としては、ビニル、１−プロペニル、アリル（２−プロペニル）、ヘキセニル、オクテニル、シクロペンテニル、シクロヘキセニル基等が挙げられるが、ビニル基が好ましい。
なお、上記アルケニル基は、その水素原子の一部または全部が、ハロゲン原子（フッ素、塩素、臭素、ヨウ素原子）またはシアノ基等のその他の置換基で置換されていてもよい。
炭素原子数６〜１８のアリール基としては、フェニル、ナフチル基等の非置換アリール基；トリル、キシリル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル基等の炭素数７〜１８のアルキルアリール基などが挙げられるが、フェニル基が好ましい。
【００２０】
また、Ｒ4〜Ｒ8の炭素原子数１〜１８の１価炭化水素基の具体例としては、メチル、エチル、ｎ−プロピル、イソプロピル、ｎ−ブチル、イソブチル、ｓｅｃ−ブチル、ｔｅｒｔ−ブチル、ｎ−ペンチル、ｎ−ヘキシル、ｎ−オクチル、ｎ−デシル、シクロペンチル、シクロヘキシル基等の炭素原子数１〜１８のアルキル基；ビニル、１−プロペニル、アリル（２−プロペニル）、ヘキセニル、オクテニル、シクロペンテニル、シクロヘキセニル基等のアルケニル基；フェニル、ナフチル基等の非置換アリール基；トリル、キシリル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル基等のアルキルアリール基；ベンジル、フェネチル基等のアラルキル基などが挙げられる。
【００２１】
これらの中でも、アルキル基としては炭素原子数１〜４のものが好ましく、メチル基、エチル基がより好ましい。また、アルケニル基としては炭素原子数２〜４のものが好ましく、アリル（２−プロペニル）基、ビニル基がより好ましい。アリール基としては、炭素数６〜１２の非置換アリール基が好ましく、フェニル基がより好ましい。
なお、上記１価炭化水素基は、その水素原子の一部または全部がその他の置換基で置換されていてもよく、その他の置換基の具体例としては、フッ素、塩素、臭素等のハロゲン原子；グリシドキシ基、アクリロイル基、メタクリロイル基、アクリロイルオキシ基、メタアクリロイルオキシ基、アミノ基、メルカプト基、ヒドロキシ基等の反応性基などが挙げられる。
【００２２】
式（１）で表されるシリコーンオリゴマーと共加水分解縮合するケイ素化合物としては、具体的には下記のようなものが例示でき、これらは１種単独で用いても、２種以上組み合わせて用いてもよく、さらに、これらの加水分解縮合物を用いてもよい。
式（２）で表されるテトラアルコキシシランとしては、テトラメトキシシラン、テトラエトキシシラン、テトラノルマルプロポキシシラン、テトライソプロポキシシラン、テトラノルマルブトキシシラン、テトラｓｅｃ−ブトキシシラン、テトラｔｅｒｔ−ブトキシシラン等が挙げられる。
【００２３】
式（３）で表されるトリアルコキシシランとしては、フェニルトリメトキシシラン、シクロヘキシルトリメトキシシラン、ビニルトリメトキシシラン、ビニルトリエトキシシラン、５−ヘキセニルトリメトキシシラン、４−ビニルフェニルトリメトキシシラン、３−（４−ビニルフェニル）プロピルトリメトキシシラン、４−ビニルフェニルメチルトリメトキシシラン、３−グリシドキシプロピルトリメトキシシラン、３−グリシドキシプロピルトリエトキシシラン、３−（メタ）アクリロキシプロピルトリメトキシシラン、３−（メタ）アクリロキシプロピルトリエトキシシラン、３−アミノプロピルトリメトキシシラン、３−アミノプロピルトリエトキシシラン、３−（２−アミノエチル）アミノプロピルトリメトキシシラン、３−メルカプトプロピルトリメトキシシラン、３−メルカプトプロピルトリエトキシシラン等が挙げられる。
【００２４】
式（４）で表されるジアルコキシシランとしては、ジメチルジメトキシシラン、ジメチルジエトキシシラン、ジメチルジイソプロポキシシラン、ジメチルジブトキシシラン、ジメチルジイソプロペノキシシラン、プロピルメチルジメトキシシラン、ヘキシルメチルジメトキシシラン、フェニルメチルジメトキシシラン、ジフェニルジメトキシシラン、ビニルメチルジメトキシシラン、ビニルメチルジエトキシシラン、３−グリシドキシプロピルメチルジメトキシシラン、３−グリシドキシプロピルメチルジエトキシシラン、３−（メタ）アクリロキシプロピルメチルジメトキシシラン、３−（メタ）アクリロキシプロピルメチルジエトキシシラン、３−アミノプロピルメチルジメトキシシラン、３−アミノプロピルメチルジエトキシシラン、３−メルカプトプロピルメチルジメトキシシラン、３−メルカプトプロピルメチルジエトキシシラン等が挙げられる。
【００２５】
式（５）で表されるモノアルコキシシランとしては、トリメチルメトキシシラン、トリメチルエトキシシラン、ジメチルメトキシシラン、ジメチルエトキシシラン、ビニルジメチルメトキシシラン、ビニルジメチルエトキシシランが挙げられ、さらに、これらの加水分解縮合物である、式（６）で表されるヘキサメチルジシロキサン、テトラメチルジシロキサン、１，３−ジビニルテトラメチルジシロキサン等も好適に用いることができる。
【００２６】
上記式（１）で表されるシリコーンオリゴマーと上記各種ケイ素化合物の共加水分解縮合は、公知の方法で行うことができる。
この際、加水分解時に使用する水の添加量を、原料のアルコキシ基の全てを加水分解するために必要な量よりも少なくすることで、得られるポリシロキサンは加水分解性基であるメトキシ基やエトキシ基を多く含むポリシロキサンとなり、アルコキシ基の全てを加水分解するために必要な量よりも多くの水を添加することで、シラノールを多く含むポリシロキサンとなる。
【００２７】
また、加水分解縮合反応は必要に応じて有機溶媒存在下で行ってもよい。
有機溶媒の具体例としては、トルエン、キシレン等の芳香族炭化水素類；ヘキサン、オクタン等の脂肪族炭化水素類；メチルエチルケトン、メチルイソブチルケトン等のケトン類；酢酸エチル、酢酸イソブチル等のエステル類；メタノール、エタノール、イソプロパノール、ブタノール、イソブタノール、ｔｅｒｔ−ブタノール等のアルコール類などが挙げられる。
【００２８】
加水分解を実施するに際し、加水分解触媒を使用してもよい。
加水分解触媒は、従来公知の触媒を使用することができるが、その水溶液がｐＨ２〜７の酸性を示すものが好ましく、特に酸性のハロゲン化水素、カルボン酸、スルホン酸、酸性または弱酸性の無機塩、イオン交換樹脂等の固体酸などが好ましい。
酸性触媒の具体例としては、フッ化水素、塩酸、硝酸、硫酸、酢酸、マレイン酸に代表される有機カルボン酸；メタンスルホン酸；表面にスルホン酸基またはカルボン酸基を有するカチオン交換樹脂などが挙げられる。
これらの中でもメタンスルホン酸、塩酸、硝酸が好ましく、反応性の観点から、メタンスルホン酸がより好ましい。
【００２９】
加水分解触媒の量はケイ素原子上の加水分解性基１モルに対して０．００１〜１０モル％の範囲内であることが好ましい。
さらに、加水分解工程（第一工程）の後に、反応溶媒、副生物、残留モノマーおよび水等を留去する工程（第二工程）を行うことが好ましい。
【００３０】
本発明の製造方法で得られるポリシロキサンは、上述のとおり、ヒドロシリル化可能な炭素−炭素不飽和基を１分子中に少なくとも１つ、好ましくは２つ以上、より好ましくは３つ以上有し、かつ、ヒドロシリル基を１分子中に少なくとも１つ、好ましくは２つ以上、より好ましくは３つ以上有する。これらの官能基を有しているため、本発明のポリシロキサンは、ヒドロシリル化反応を用いて硬化させることができる。
ヒドロシリル化可能な炭素−炭素不飽和基としては、置換または非置換の炭素原子数２〜６のアルケニル基が好ましく、その具体例としては、ビニル、１−プロペニル、アリル（２−プロペニル）、ヘキセニル、オクテニル、シクロペンテニル、シクロヘキセニル基等が挙げられるが、これらの中でもビニル基がより好ましい。
【００３１】
本発明の製造方法で得られるポリシロキサン中における、ヒドロシリル化可能な炭素−炭素不飽和基の含有量は、ケイ素原子１モルあたり０．０２５〜０．５モルの範囲が好ましく、０．０５〜０．４モルの範囲がより好ましい。この範囲を満たすことで、架橋反応が十分に進行する。
本発明のポリシロキサン中のヒドロシリル基の含有量は、ケイ素原子１モルあたり０．０２５〜０．５モルが好ましく、０．０５〜０．４モルがより好ましい。
また、ヒドロシリル化可能な炭素−炭素不飽和基の総モル数に対して、ヒドロシリル基が０．５〜５．０倍モルとなる量が好ましく、０．７〜４．０倍モルとなる量がより好ましく、０．７〜３．５倍モルとなる量がより一層好ましい。この範囲を満たすことで、効率よく架橋反応が進行する。
【００３２】
本発明の製造方法で得られるポリシロキサンは、加水分解縮合物中の全シロキサン単位に占める、上記Ｒ1で表される基を有するＴ単位のモル分率をｔ１としたとき、０．２５≦ｔ１＜１であることが、架橋密度および被膜や成形体の強度の観点から好ましく、０．３≦ｔ１＜０．８がより好ましい。
さらに、本発明のポリシロキサンは、全シロキサン単位に占めるＱ単位のモル分率をｑ、Ｒ3で表される基を有するＴ単位のモル分率をｔ２、Ｄ単位のモル分率をｄ、Ｍ単位のモル分率をｍとしたとき、ｑ＋ｔ１＋ｔ２＋ｄ＋ｍ＝１であり、ｑ、ｔ２、ｄ、ｍは下記の範囲であるものが好ましい。
すなわち、ｑは、重合時にゲル化がより起こりにくい０≦ｑ≦０．５の範囲が好ましく、０≦ｑ≦０．２がより好ましい。
ｔ２は、重合時にゲル化がより起こりにくい０≦ｔ２≦０．５の範囲が好ましく、０≦ｔ２≦０．３がより好ましい。
ｄは、架橋密度の低下を抑え、被膜や成形体の強度をより高くする観点から、０≦ｄ≦０．７の範囲が好ましく、０≦ｄ≦０．５の範囲がより好ましい。
ｍは、ポリシロキサンが低分子量となり過ぎることを防いで強度に優れた被膜や成形体を得るという観点から、０≦ｍ≦０．５の範囲が好ましく、０≦ｍ≦０．４の範囲がより好ましい。
【００３３】
本発明の製造方法で得られるポリシロキサンの平均分子量は特に限定されるものではないが、ゲルパーミエーションクロマトグラフィー（ＧＰＣ）によるポリスチレン換算重量平均分子量で５００〜１００，０００が好ましく、１，０００〜６０，０００がより好ましい。このような範囲であれば、より硬化物の強度や耐熱性に優れ、取り扱いも容易なものとなる。
また、本発明の製造方法で得られるポリシロキサンの粘度は特に限定されるものではないが、作業性および反応操作の容易さの観点から、１〜５０，０００ｍＰａ・ｓが好ましく、１０〜３０，０００ｍＰａ・ｓがより好ましい。なお、本発明における粘度は、ＪＩＳ  Ｚ  ８８０３の９．２に準拠し、単一円筒型回転粘度計による２５℃における測定値である。
【００３４】
本発明の製造方法で得られるポリシロキサンは、ヒドロシリル化触媒を添加することで硬化性組成物とすることができる。
ヒドロシリル化触媒は、オルガノポリシロキサンの付加反応（ヒドロシリル化反応）を促進するものとして従来公知の触媒であればよいが、白金系触媒が好ましい。
白金系触媒の具体例としては、塩化白金酸、塩化白金酸−オレフィン錯体、塩化白金酸−ジビニルテトラメチルジシロキサン錯体、塩化白金酸−アルコール配位化合物、白金のジケトン錯体等が挙げられ、これらは１種単独で用いてもよく、２種以上を併用してもよい。
白金系触媒の使用量は、硬化性および硬化物の着色とのバランスの点で、上記のオルガノポリシロキサン１００質量部に対し、白金の量に換算して０．０１×１０-4〜５０×１０-4質量部が好ましく、０．１×１０-4〜３０×１０-4質量部がより好ましい。
【００３５】
また、上記硬化性組成物には、ポットライフを確保するために制御剤を配合してもよい。
制御剤は、上記白金触媒に対して硬化抑制効果を有する化合物であれば特に限定されるものではなく、その具体例としては、トリフェニルホスフィン等のリン含有化合物；トリブチルアミン、テトラメチルエチレンジアミン、ベンゾトリアゾール等の窒素含有化合物；メルカプトベンゾチアゾール、メルカプトベンゾチアゾール亜鉛、メルカプトベンゾチアゾールナトリウム、２，２−ジベンゾチアゾリルジスルフィド等の硫黄含有化合物；１−エチニルシクロヘキサノール、３，５−ジメチル−１−ヘキシン−３−オール等のアセチレンアルコール化合物；ビス［（１，１−ジメチル−２−プロピニル）オキシ］メチルフェニルシラン等のアセチレン化合物；アルケニル基を２個以上含む化合物；ハイドロパーオキシ化合物；マレイン酸誘導体などが挙げられる。
【００３６】
さらに、上記硬化性組成物は希釈溶剤を含んでいてもよい。
希釈溶剤としては、本発明のオルガノポリシロキサンを溶解または分散し得るものであれば特に制限されるものではなく、その具体例としては、トルエン、キシレン等の芳香族炭化水素類；ヘキサン、オクタン等の炭化水素類；メチルエチルケトン、メチルイソブチルケトン等のケトン類；酢酸エチル、酢酸イソブチル等のエステル類；メタノール、エタノール、イソプロパノール、ブタノール、イソブタノール、ｔｅｒｔ−ブタノール等のアルコール類などが挙げられる。
【００３７】
本発明の硬化性組成物の調製方法には特に制限はなく、上述したオルガノポリシロキサンと白金系触媒とを、適宜な手段で混合すればよい。
組成物の硬化条件も従来公知の付加型オルガノポリシロキサン組成物の硬化条件に従えばよく、例えば、５０〜２００℃で、１０分〜２４時間程度加熱する条件が挙げられる。
また、本発明の硬化性組成物は、本発明の効果を損なわない範囲で、その他の添加剤をさらに含んでいてもよい。
その他の添加剤としては、例えば、無機充填剤、蛍光体、シランカップリング剤、接着助剤、老化防止剤等が挙げられる。
【００３８】
本発明の製造方法で得られるポリシロキサンは、アルキルシルセスキオキサン単位を含むため架橋密度が高く、その組成物から得られる硬化物は硬度に優れる。このため、樹脂やガラスの表面を保護するハードコーティング、電子部品の封止材料として好適に利用できる。
【実施例】
【００３９】
以下、実施例および比較例を挙げて、本発明をより具体的に説明するが、本発明は下記の実施例に制限されるものではない。
なお、以下において、重量平均分子量（Ｍｗ）の値は、ＧＰＣ（ゲルパーミエーションクロマトグラフィー、製品名：ＨＬＣ−８３２０ＧＰＣ  ＥｃｃＳＥＣ、東ソー（株）製）を用いてテトラヒドロフランを展開溶媒として測定した標準ポリスチレン換算値である。
シリコーンオリゴマーの粘度は、キャノン・フェンスケ型粘度計を用いて測定した２５℃における値である。ポリシロキサンの粘度は、ＪＩＳ  Ｚ  ８８０３の９．２に準拠し、単一円筒型回転粘度計を用いて２５℃で測定した値である。
また、上記ｑ、ｔ１、ｔ２、ｄ、ｍの値は、1Ｈ−ＮＭＲ測定（装置名：ＵＬＴＲＡ  ＳＨＩＥＬＤ  ４００  Ｐｌｕｓ、Ｂｒｕｋｅｒ製）および29Ｓｉ−ＮＭＲ測定（装置名：ＪＮＭ−ＥＣＸ５００２、ＪＥＯＬ製）の結果から算出した。各略号はそれぞれ下記のシロキサン単位を表す。Ｑ：ＳｉＯ4/2、ＴMe：ＭｅＳｉＯ3/2、ＴH：ＨＳｉＯ3/2、ＴVi：ＶｉＳｉＯ3/2、ＴΦ：ＰｈＳｉＯ3/2、ＤH：ＭｅＨＳｉＯ2/2、ＤVi：ＭｅＶｉＳｉＯ2/2、ＭH：Ｍｅ2ＨＳｉＯ1/2、ＭVi：Ｍｅ2ＶｉＳｉＯ1/2、Ｍ：Ｍｅ3ＳｉＯ1/2（式中、Ｍｅはメチル基、Ｖｉはビニル基、Ｐｈはフェニル基をそれぞれ表す。）
【００４０】
［１］シリコーンオリゴマーの合成
［合成例１］
撹拌装置、温度計、冷却管および滴下装置を備えたガラスフラスコに、メチルトリメトキシシラン４，０８６．６ｇを投入した後、撹拌しながら１規定塩酸４８６ｇを１時間かけて滴下し、６７℃で２時間熟成させた。得られた液をプロピレンオキシド２９．２ｇで中和し、揮発成分と溶媒を留去することで、シリコーンオリゴマー（１Ａ）を得た。得られたシリコーンオリゴマー（１Ａ）は、Ｍｗ１，７００、粘度２５ｍｍ2／ｓであり、29Ｓｉ−ＮＭＲ測定の結果から算出した各構成単位の割合は、それぞれａ＝０．１５４、ｂ＝０．５５６、ｃ＝０．２９０であった。
【００４１】
［合成例２］
撹拌装置、温度計、冷却管および滴下装置を備えたガラスフラスコに、メチルトリメトキシシラン４，０８６．６ｇを投入した後、撹拌しながら１規定塩酸４１０．４ｇを１時間かけて滴下し、６７℃で２時間熟成させた。得られた液をプロピレンオキシド２４．６ｇで中和し、揮発成分と溶媒を留去することで、シリコーンオリゴマー（１Ｂ）を得た。得られたシリコーンオリゴマー（１Ｂ）は、Ｍｗ４５０、粘度５ｍｍ2／ｓであり、29Ｓｉ−ＮＭＲ測定の結果から算出した各構成単位の割合は、それぞれａ＝０．４１９、ｂ＝０．４８８、ｃ＝０．０９３であった。
【００４２】
［比較合成例１］
撹拌装置、温度計、冷却管および滴下装置を備えたガラスフラスコに、メチルトリメトキシシラン４，０８６．６ｇを投入した後、撹拌しながら１規定塩酸５０２．２ｇを１時間かけて滴下し、６７℃で２時間熟成させた。得られた液をプロピレンオキシド３０．１ｇで中和し、揮発成分と溶媒を留去することで、シリコーンオリゴマー（１Ｃ）を得た。得られたシリコーンオリゴマー（１Ｃ）は、Ｍｗ３，６００、粘度１００ｍｍ2／ｓであり、29Ｓｉ−ＮＭＲ定の結果から算出した各構成単位の割合は、それぞれａ＝０．１２２、ｂ＝０．４７１、ｃ＝０．４０７であった。
【００４３】
［２］ポリシロキサンの製造
［実施例１−１］
撹拌装置、温度計、冷却管および滴下装置を備えたガラスフラスコに、ＴMe単位が５０ｍｏｌ％、ＴH単位が１０ｍｏｌ％、ＴVi単位が１０ｍｏｌ％、ＭH単位が３０ｍｏｌ％となるように、シリコーンオリゴマー（１Ａ）２，２５２ｇ、ビニルメチルジメトキシシラン１，０９０ｇ、メチルジメトキシシラン８７６ｇ、テトラメチルジシロキサン１，０６９ｇ、トルエン４，１３７ｇを仕込み、撹拌しながらメタンスルホン酸６０ｇを投入した後、さらに水５３９ｇを１時間かけて滴下し、６７℃で２時間熟成させ、さらに８０℃〜９０℃の温度範囲で３時間熟成させた。得られた液を抽出水の液性が中性になるまで水洗した後、溶媒を留去して生成物を得た。
得られたオルガノポリシロキサンは、Ｍｗ１３，８００、粘度４５０ｍＰａ・ｓであり、ＮＭＲ測定の結果から算出した各構成単位の割合は、それぞれｑ＝０、ｔ１＝０．５２、ｔ２＝０、ｄ＝０．３０、ｍ＝０．１８であった。
【００４４】
［実施例１−２〜１−６、比較例１−１〜１−４、参考例１−１］
表１，２に示す化合物およびモル比に変更した以外は、実施例１−１と同様の手法でオルガノポリシロキサンを合成した。ＮＭＲ測定の結果から算出した各構成単位の割合を表１，２に示す。
【００４５】
【表１】
2020111657.tif 000006
【００４６】
【表２】
2020111657.tif 000007
【００４７】
表１，２に示されるように、実施例１−１〜１−６では加水分解縮合時にゲル化することなく、目的のポリシロキサンが製造できていることがわかる。
一方、シロキサンオリゴマー（１Ａ）の代わりにシロキサンオリゴマー（１Ｃ）やメチルトリメトキシシランを用いて合成を試みている比較例１−１〜１−４では、加水分解縮合時にゲル化が起こり、目的のポリシロキサンが製造できていないことがわかる。
【００４８】
［３］硬化性組成物およびその硬化物の作製
［参考例２−１］
実施例１−１で得られたポリシロキサン（Ａ−１）１００質量部に対し、白金系触媒（白金（０）−１，３−ジビニルテトラメチルジシロキサン錯体、Ｐｔ含有率０．０８質量％）を白金量換算で１０×１０-4質量部添加し、２５℃で混合溶解させることで、硬化性組成物を得た。
【００４９】
［参考例２−２〜２−６、比較参考例２−１］
組成比を表３に示す組成比に変更した以外は、参考例２−１と同様にして各硬化性組成物を調製した。
【００５０】
上記参考例２−１〜２−５および比較参考例２−１で得た硬化性組成物を型に流し込み、２００℃で１６時間加熱し、２５℃まで放冷して厚み１．３ｍｍの硬化物を作製した。得られた硬化物の鉛筆硬度を測定した。得られた値を表３に併せて示す。
【００５１】
【表３】
2020111657.tif 000008
【００５２】
表３に示されるように、本発明の製造方法で得られたポリシロキサン（Ａ−１）〜（Ａ−６）を用いた硬化性組成物から得られる参考例２−１〜２−６の硬化物は、表面硬度に優れていることがわかる。
一方、参考例１−１より得られるポリシロキサン（Ｂ−５）は、実施例１−１より得られるポリシロキサン（Ａ−１）のメチルシルセスキオキサン単位をフェニルシルセスキオキサン単位に置換した構造を有しているが、このポリシロキサン（Ｂ−５）を用いた硬化性組成物を硬化させて得られた比較参考例２−１の硬化物は、参考例２−１の硬化物と比べ、表面硬度が低いことがわかる。